КЕРАМИЧЕСКАЯ МАССА
CERAMIC MASS

Изобретение касается составов керамических масс, которые могут быть использованы для изготовления изделий хозяйственно-бытового и декоративно-художественного назначения.
Известна керамическая (базальтовая или черная египетская) масса следующего состава, вес.ч.: глина 500; жженая охра 75; перекись марганца 75 [1].
Задачей изобретения является повышение термостойкости изделий, полученных из керамической массы.
Технический результат достигается тем, что керамическая масса, содержащая глину, жженую охру и перекись марганца, дополнительно включает костяную золу и оксид цинка при следующем соотношении компонентов, вес.ч.: глина 55-63; жженая охра 5-10; перекись марганца 10-15; костяная зола 15-20; оксид цинка 2-5.
В таблице приведены составы керамической массы.
Таблица
Компоненты
Состав, вес.ч.
1
2
Глина
55
63
Жженая охра
10
5
Перекись марганца
10
15
Костяная зола
20
15
Оксид цинка
5
2
Термостойкость, °С
не менее 200
не менее 200
В составе керамической массы используют любые качественные глины (каолины, лессы, бентониты).
Компоненты дозируют в требуемых количествах. В шаровую мельницу загружают приготовленные компоненты, заливают воду и проводят их измельчение. Степень измельчения компонентов керамической массы должна соответствовать остатку 1,5-2% на сите 008. Влажность полученной массы выбирают в пределах 32-46% и формуют (отливают) из нее изделия требуемой конфигурации, которые сушат до влажности не более 6% и направляют на обжиг, который проводят при температуре 1150-1200°С.
Источники информации
1. Гехт Г. Керамика. Л.-М.: Главная редакция химической литературы, 1938. - С.338.